본 발명은 고리형 올레핀 화합물, 광반응성 중합체 및 이를 포함하는 배향막에 관한 것이다. 본 발명에 따른 고리형 올레핀 화합물은, 우수한 액정 배향성과 배향 속도를 나타내면서도 편광 방향에 따른 배향 방향의 변화가 용이한 특성을 갖는 광반응성 중합체의 제공을 가능케 한다.
주어진 문장을 읽고 간략하게 요약해주세요.

문장: 
[ 발명의 명칭 ]
고리형 올레핀 화합물, 광반응성 중합체 및 이를 포함하는 배향막CYCLIC OLEFIN COMPOUND, PHOTOREACTIVE POLYMER AND ALIGNMENT LAYER COMPRISING THE SAME
[ 기술분야 ]
본 발명은 고리형 올레핀 화합물, 광반응성 중합체 및 이를 포함하는 배향막에 관한 것이다.
[ 배경기술 ]
최근 액정 디스플레이의 용도 확장과 대형화 추세에 따라 액정 디스플레이의 고화질, 고품위화 및 광시야각화가 요구되고 있다. 특히 박막트랜지스터에 의해서 구동되는 박막트랜지스터 액정 디스플레이(TFT-LCD)는 개개의 화소를 독립적으로 구동시키기 때문에 액정의 응답속도가 매우 뛰어나 고화질의 동화상을 구현할 수 있어 점차 응용 범위가 확장되고 있다.이러한 TFT-LCD에서 액정이 광스위치로서 사용될 수 있기 위해서는 디스플레이 셀의 가장 안쪽의 박막트랜지스터가 형성된 층 위에 액정이 일정 방향으로 초기 배향되어야만 하는데, 이를 위해 액정 배향막이 사용되고 있다.이러한 액정 배향을 위해, 폴리이미드 등의 내열성 고분자를 투명 유리 위에 도포하여 고분자 배향막을 성층하고, 나일론, 레이온 등의 러빙 천을 감은 회전 롤러를 고속 회전시키면서 배향막을 문질러 배향시키는 러빙 공정(rubbing process)이 적용된 바 있다.그러나, 러빙 공정은 러빙시 액정 배향제 표면에 기계적인 스크래치를 생기게 하거나, 높은 정전기를 발생시키기 때문에 박막 트랜지스터가 파괴될 수 있다. 또한, 러빙 천에서 발생되는 미세한 파이버 등으로 인해 불량이 발생되어 생산 수율의 향상에 장애가 되고 있다.이와 같은 러빙 공정의 문제점을 극복하여 생산적인 측면에 혁신을 이루고자 새롭게 고안된 액정 배향 방식이 UV와 같은 광에 의한 액정 배향(이하, "광 배향")이다.광 배향이란 선편광 된 UV에 의해서 일정한 광반응성 고분자에 결합된 감광성 그룹이 광반응을 일으키고, 이 과정에서 고분자의 주쇄가 일정 방향으로 배열을 하게 됨으로써 결국 액정이 배향되는 광중합형 액정 배향막을 형성하는 메커니즘을 지칭한다.이와 같은 광 배향의 대표적인 예가 M. Schadt 등 (Jpn. J. Appl. Phys., Vol31., 1992, 2155), Dae S. Kang 등(미국특허 제5,464,669호), Yuriy Reznikov(Jpn. J. Appl. Phys. Vol. 34, 1995, L1000)이 발표한 광중합에 의한 광배향이다. 이러한 특허 및 논문에서 사용된 광배향 중합체는 주로 PVCN(poly(vinyl cinnamate)) 또는 PVMC(poly(vinyl methoxycinnamate))와 같은 폴리신나메이트계 폴리머이다. 폴리신나메이트계 폴리머를 광 배향 시킬 경우, 조사된 UV에 의해서 신나메이트의 이중결합이 [2+2] 고리화 첨가([2+2] cycloaddition) 반응을 하여 시클로부탄(cyclobutane)이 형성되며, 이로 인해 이방성이 형성되어 액정 분자를 한 방향으로 배열시켜 액정의 배향이 유도되는 것이다.이외에도, 일본 특허 공개 제 1999-181127 호에는 아크릴레이트, 메타크릴레이트 등의 주쇄에 신남산기 등의 감광성기를 포함하는 측쇄를 갖는 중합체 및 이를 포함하는 배향막이 개시되어 있다. 또한, 한국 특허 공개 제 2002-0006819 호에는 폴리메타크릴계 중합체로 된 배향막의 사용에 대해 개시되어 있다.그러나, 상술한 이전의 배향막용 광반응성 중합체들은 고분자 주쇄의 열적 안정성이 떨어져 배향막의 안정성을 저하시키거나, 광반응성, 액정 배향성 또는 배향 속도가 충분치 못하게 되는 등의 단점이 있었다.또한, 독특하게 편광 방향에 따른 이방성 방향의 변화가 필요한 응용 분야, 예를 들어, 3차원 입체 화상의 구현 등을 위해 적용되는 패턴화된 리타더, 패턴화된 셀 배향막 등이 있는데, 기존의 광반응성 중합체들은 편광에 의하여 한번 배향 방향이 결정되면, 그 방향이 움직이지 않거나, 움직이더라도 더 강한 광량을 갖는 다른 방향의 편광이 필요하다.
[ 발명의 개요 ]

[ 해결하려는 과제 ]
본 발명은 우수한 액정 배향성 및 배향 속도를 나타내면서도 편광 방향에 따른 배향 방향의 변화가 용이한 특성을 갖는 광반응성 중합체를 제공할 수 있게 하는 고리형 올레핀 화합물을 제공한다.또한, 본 발명은 우수한 액정 배향성 및 배향 속도를 나타내면서도 편광 방향에 따른 배향 방향의 변화가 용이한 특성을 갖는 광반응성 중합체 및 이의 제조 방법을 제공한다.본 발명은 또한, 상기 광반응성 중합체를 포함하는 배향막 및 표시 소자를 제공한다.
[ 과제의 해결 수단 ]
본 발명에 따르면, 하기 화학식 1로 표시되는 광반응기를 갖는 고리형 올레핀 화합물이 제공된다:[화학식 1]상기 화학식 1에서, p는 0 내지 4의 정수이고,R1, R2, R3, 및 R4 중 적어도 하나는 하기 화학식 2로 표시되는 그룹이고,상기 화학식 2의 그룹인 것을 제외한 나머지 R1 내지 R4는 서로 동일하거나 상이하고, 각각 독립적으로 수소; 할로겐; 치환 또는 비치환된 탄소수 1 내지 20의 선형 또는 분지형 알킬; 치환 또는 비치환된 탄소수 2 내지 20의 선형 또는 분지형 알케닐; 치환 또는 비치환된 탄소수 2 내지 20의 선형 또는 분지형 알키닐; 치환 또는 비치환된 탄소수 3 내지 12의 시클로알킬; 치환 또는 비치환된 탄소수 6 내지 40의 아릴; 및 산소, 질소, 인, 황, 실리콘, 및 보론 중에서 선택된 적어도 하나 이상을 포함하는 극성 작용기로 이루어진 군에서 선택되고,상기 R1 내지 R4 가 수소, 할로겐, 또는 극성 작용기가 아닌 경우, R1 과 R2, R3 와 R4로 이루어진 군에서 선택된 하나 이상의 조합이 서로 연결되어 탄소수 1 내지 10의 알킬리덴 그룹을 형성하거나, 또는 R1 또는 R2 가 R3 및 R4 중의 어느 하나와 연결되어 탄소수 4 내지 12의 포화 또는 불포화 지방족 고리, 또는 탄소수 6 내지 24의 방향족 고리를 형성할 수 있으며,[화학식 2]상기 화학식 2에서,A는 각각 독립적으로 단순결합, 카보닐, -COO-, -OCO-, 산소, 황 또는 -NH- 이고,B는 단순결합, 치환 또는 비치환된 탄소수 1 내지 20의 알킬렌, 카보닐, -COO-, -OCO-, 치환 또는 비치환된 탄소수 6 내지 40의 아릴렌, 및 치환 또는 비치환된 탄소수 6 내지 40의 헤테로아릴렌으로 이루어진 군에서 선택되고,R5는 단순결합, 치환 또는 비치환된 탄소수 1 내지 20의 알킬렌, 치환 또는 비치환된 탄소수 2 내지 20의 알케닐렌, 치환 또는 비치환된 탄소수 3 내지 12의 시클로알킬렌, 치환 또는 비치환된 탄소수 6 내지40의 아릴렌, 치환 또는 비치환된 탄소수 7 내지 15의 아르알킬렌, 및 치환 또는 비치환된 탄소수 2 내지 20의 알키닐렌으로 이루어진 군에서 선택되며,R6, R7, R8, R9, 및 R10 중 적어도 하나는 전자 끌개 그룹(electron withdrawing group)을 갖는 탄소수 1 내지 20의 알킬 또는 전자 끌개 그룹을 갖는 탄소수 6 내지 40의 아릴이고, 이를 제외한 나머지 R6 내지 R10은 서로 동일하거나 상이하고, 각각 독립적으로 수소, 할로겐, 치환 또는 비치환된 탄소수 1 내지 20의 알킬; 치환 또는 비치환된 탄소수 1 내지 20의 알콕시; 치환 또는 비치환된 탄소수 6 내지 30의 아릴옥시; 치환 또는 비치환된 탄소수 6 내지 40의 아릴 및 14족, 15족 또는 16족의 헤테로 원소를 포함하는 탄소수 6 내지 40의 헤테로 아릴로 이루어진 군에서 선택된다.또한, 본 발명에 따르면, 하기 화학식 3a 또는 화학식 3b의 반복 단위를 포함하는 광반응성 중합체가 제공된다:[화학식 3a]					[화학식 3b]상기 화학식 3a 및 3b에서, n은 각각 독립적으로 50 내지 5,000 이고, p, R1, R2, R3, 및 R4는 상기 화학식 1에서 정의된 바와 같다.또한, 본 발명에 따르면, 10족의 전이금속을 포함하는 전촉매 및 조촉매를 포함하는 촉매 조성물의 존재 하에, 상기 화학식 1로 표시되는 고리형 올레핀 화합물을 부가 중합하여 상기 화학식 3a의 반복 단위를 형성하는 단계를 포함하는 광반응성 중합체의 제조 방법이 제공된다.또한, 본 발명에 따르면, 4족, 6족, 또는 8족의 전이금속을 포함하는 전촉매 및 조촉매를 포함하는 촉매 조성물의 존재 하에, 상기 화학식 1로 표시되는 고리형 올레핀 화합물을 개환 중합하여 상기 화학식 3b의 반복 단위를 형성하는 단계를 포함하는 광반응성 중합체의 제조 방법이 제공된다.또한, 본 발명에 따르면, 상기 광반응성 중합체를 포함하는 배향막이 제공된다.또한, 본 발명에 따르면, 상기 배향막과 상기 배향막 상의 액정층을 포함하는 액정 위상차 필름이 제공된다.또한, 본 발명에 따르면, 상기 배향막을 포함하는 표시 소자가 제공된다.
[ 발명의 효과 ]
본 발명의 고리형 올레핀 화합물로부터 얻어진 광반응성 중합체는 광반응기에 적어도 하나의 전자 끌개 그룹(electron withdrawing group)이 결합되어 있다. 이러한 전자 끌개 그룹은 배향막 내의 조성 비탈을 유도하여 보다 향상된 배향성을 갖는 배향막의 제공을 가능케 한다. 즉, 광반응기에 적어도 하나의 전자 끌개 그룹이 결합되어 있어 이중 결합의 전자 밀도에 영향을 주게 되고, 그로 인해 광반응 속도에 차이가 생기게 된다. 예를 들어, 광반응기에 -F, -NO2와 같은 강한 전자 끌개 그룹이 도입될 경우, 광반응기의 이중 결합의 전자 밀도가 감소하게 되고, 이로 인해 π 결합의 p-p 오비탈의 결합력이 약해져 빠르게 끊어지게 되므로, 주변의 이중 결합과 보다 쉽게 [2+2] 결합을 할 수 있게 된다. 이와 같은 작용을 통해 보다 향상된 배향성을 갖는 배향막이 제공될 수 있다.또, 상기 광반응성 중합체는 광반응기가 비교적 자유롭게 이동할 수 있어 편광 방향에 따라 배향 방향의 변화가 상당히 자유롭다. 이 때문에, 상기 광반응성 중합체 및 이를 포함하는 배향막은 3차원 입체 화상의 구현 등을 위해 적용되는 패턴화된 리타더, 패턴화된 cell 배향막 등에 바람직하게 적용될 수 있다. 따라서, 이러한 광반응성 중합체는 다양한 액정 표시 소자 등에 적용되는 여러 가지 코팅 조성물 및 이로부터 형성된 배향막에서 광배향 중합체로 바람직하게 적용될 수 있고, 이를 포함하는 배향막은 우수한 특성을 나타낼 수 있다.
[ 도면의 간단한 설명 ]
도 1은 통상적인 배향막의 구조를 모식적으로 나타낸 것이다.도 2는 본 발명의 실시예들에 따른 고리형 올레핀 화합물의 합성에 관한 scheme이다.
[ 발명을 실시하기 위한 구체적인 내용 ]
이하, 본 발명의 구현 예들에 따른 고리형 올레핀 화합물, 광반응성 중합체, 이의 제조 방법 및 배향막 등에 대해 상세히 설명하기로 한다.그에 앞서, 본 명세서에 사용되는 전문 용어는 단지 특정 구현예를 언급하기 위한 것이며, 본 발명을 한정하는 것을 의도하지 않는다. 그리고, 여기서 사용되는 단수 형태들은 문구들이 이와 명백히 반대의 의미를 나타내지 않는 한 복수 형태들도 포함한다. 또한, 명세서에서 사용되는 '포함'의 의미는 특정 특성, 영역, 정수, 단계, 동작, 요소 또는 성분을 구체화하며, 다른 특정 특성, 영역, 정수, 단계, 동작, 요소, 또는 성분의 부가를 제외시키는 것은 아니다.이하, 본 발명이 속하는 기술분야에서 통상의 지식을 가진 자가 본 발명을 쉽게 실시할 수 있도록, 첨부한 도면을 참조하여 본 발명의 구현 예들에 대하여 상세히 설명한다.　다만, 본 발명은 여러 가지 상이한 형태들로 구현될 수 있으며 여기에서 설명하는 구현 예들만으로 한정되지 않는다.고리형 올레핀 화합물본 발명의 일 구현 예에 따르면, 하기 화학식 1로 표시되는 광반응기를 갖는 고리형 올레핀 화합물이 제공된다:[화학식 1]상기 화학식 1에서, p는 0 내지 4의 정수이고,R1, R2, R3, 및 R4 중 적어도 하나는 하기 화학식 2로 표시되는 그룹이고,상기 화학식 2의 그룹인 것을 제외한 나머지 R1 내지 R4는 서로 동일하거나 상이하고, 각각 독립적으로 수소; 할로겐; 치환 또는 비치환된 탄소수 1 내지 20의 선형 또는 분지형 알킬; 치환 또는 비치환된 탄소수 2 내지 20의 선형 또는 분지형 알케닐; 치환 또는 비치환된 탄소수 2 내지 20의 선형 또는 분지형 알키닐; 치환 또는 비치환된 탄소수 3 내지 12의 시클로알킬; 치환 또는 비치환된 탄소수 6 내지 40의 아릴; 및 산소, 질소, 인, 황, 실리콘, 및 보론 중에서 선택된 적어도 하나 이상을 포함하는 극성 작용기로 이루어진 군에서 선택되고,상기 R1 내지 R4 가 수소, 할로겐, 또는 극성 작용기가 아닌 경우, R1 과 R2, R3 와 R4로 이루어진 군에서 선택된 하나 이상의 조합이 서로 연결되어 탄소수 1 내지 10의 알킬리덴 그룹을 형성하거나, 또는 R1 또는 R2 가 R3 및 R4 중의 어느 하나와 연결되어 탄소수 4 내지 12의 포화 또는 불포화 지방족 고리, 또는 탄소수 6 내지 24의 방향족 고리를 형성할 수 있으며,[화학식 2]상기 화학식 2에서,A는 각각 독립적으로 단순결합, 카보닐, -COO-, -OCO-, 산소, 황 또는 -NH- 이고,B는 단순결합, 치환 또는 비치환된 탄소수 1 내지 20의 알킬렌, 카보닐, -COO-, -OCO-, 치환 또는 비치환된 탄소수 6 내지 40의 아릴렌, 및 치환 또는 비치환된 탄소수 6 내지 40의 헤테로아릴렌으로 이루어진 군에서 선택되고,R5는 단순결합, 치환 또는 비치환된 탄소수 1 내지 20의 알킬렌, 치환 또는 비치환된 탄소수 2 내지 20의 알케닐렌, 치환 또는 비치환된 탄소수 3 내지 12의 시클로알킬렌, 치환 또는 비치환된 탄소수 6 내지40의 아릴렌, 치환 또는 비치환된 탄소수 7 내지 15의 아르알킬렌, 및 치환 또는 비치환된 탄소수 2 내지 20의 알키닐렌으로 이루어진 군에서 선택되며,R6, R7, R8, R9, 및 R10 중 적어도 하나는 전자 끌개 그룹(electron withdrawing group)을 갖는 탄소수 1 내지 20의 알킬 또는 전자 끌개 그룹을 갖는 탄소수 6 내지 40의 아릴이고, 이를 제외한 나머지 R6 내지 R10은 서로 동일하거나 상이하고, 각각 독립적으로 수소, 할로겐, 치환 또는 비치환된 탄소수 1 내지 20의 알킬; 치환 또는 비치환된 탄소수 1 내지 20의 알콕시; 치환 또는 비치환된 탄소수 6 내지 30의 아릴옥시; 치환 또는 비치환된 탄소수 6 내지 40의 아릴 및 14족, 15족 또는 16족의 헤테로 원소를 포함하는 탄소수 6 내지 40의 헤테로 아릴로 이루어진 군에서 선택된다.이러한 고리형 올레핀 화합물에 있어서, 상기 전자 끌개 그룹은 -F, -Cl, -Br, -I, -CnF2n+1, -O-CnF2n+1 (상기 n은 각각 1 내지 6의 자연수), -CN, 및 -NO2 로 이루어진 군에서 선택된 1종 이상의 그룹일 수 있다.그리고, 일 구현 예에 따르면, 상기 화학식 1의 R1, R2, R3, 및 R4 중 적어도 하나는 상기 화학식 2로 표시되는 그룹일 수 있으며; 예를 들어, 상기 R1 및 R2 중 적어도 하나는 상기 화학식 2로 표시되는 그룹일 수 있다.이러한 고리형 올레핀 화합물은 광반응기에 적어도 하나의 전자 끌개 그룹(electron withdrawing group)이 결합되어 있다. 이러한 전자 끌개 그룹은 배향막 내의 조성 비탈을 유도하여 보다 향상된 배향성을 갖는 배향막의 제공을 가능케 한다. 즉, 상기 화학식 2와 같이, 광반응기에 적어도 하나의 전자 끌개 그룹이 결합되어 있을 경우, 이중 결합의 전자 밀도에 영향을 주게 되고, 그로 인해 광반응 속도에 차이가 생기게 된다. 예를 들어, 광반응기에 -F, -NO2와 같은 강한 전자 끌개 그룹이 도입될 경우, 광반응기의 이중 결합의 전자 밀도가 감소하게 되고, 이로 인해 π 결합의 p-p 오비탈의 결합력이 약해져 빠르게 끊어지게 되므로, 주변의 이중 결합과 보다 쉽게 [2+2] 결합을 할 수 있게 된다. 이와 같은 작용을 통해 보다 향상된 배향성을 갖는 배향막이 제공될 수 있다.나아가, 상기 고리형 올레핀 화합물에는 광반응기의 말단에 아르알킬 구조와 같은 벌키한 그룹이 연결됨에 따라, 광반응기들 사이에 큰 자유공간(free volume)이 확보될 수 있다. 이는 상기 벌키한 아르알킬 구조끼리의 입체 장애 효과(steric hindrance) 등에 기인한 것으로 보인다. 그에 따라, 상기 고리형 올레핀 화합물로부터 제조된 광반응성 중합체 및 배향막에서는, 신나메이트 구조 또는 찰콘 구조와 유사한 구조를 갖는 광반응기들이 크게 확보된 자유공간 내에서 상대적으로 자유롭게 이동(유동) 또는 반응할 수 있으며, 이에 대한 다른 반응기 또는 치환기 등의 저해가 최소화된다. 그 결과, 상기 광반응성 중합체 및 배향막 내의 광반응기들은 보다 우수한 광반응성, 배향속도 및 광배향성 등을 나타낼 수 있다. 특히, 광반응기는 편광에 의해 dimerization과 isomerization을 동시에 일으키는 방식으로 광배향되는데, 상기 큰 자유 공간 내에서 이러한 광배향이 별다른 저해 없이 보다 원활하고 빠르게 일어날 수 있다. 결과적으로, 상기 고리형 올레핀 화합물로부터 제조된 광반응성 중합체 및 배향막은 보다 우수한 광반응성, 배향성 및 배향 속도를 나타낼 수 있다. 또한, 상기 광반응성 중합체 및 배향막에서는, 광반응기들 사이에 큰 자유공간이 확보되어 있기 때문에, 편광 방향의 변화에 따라 광반응기들이 상대적으로 자유롭게 배향 방향을 바꿀 수 있다. 그 결과, 편광방향에 따른 배향방향의 변화가 보다 원활히 일어날 수 있고, 입체 화상의 구현 등을 위해 적용되는 패턴화된 리타더, 패턴화된 cell 배향막 등에 바람직하게 적용될 수 있다. 최근, 광시야각의 요구에 따라, TFT-cell 배향막을 광배향막으로 대체하고, 패터닝하여 액정의 다방향 패턴화를 통하여, 광시야각을 구현하려는 시도들이 보고되고 있다. 하지만, 기존 배향막은 편광방향에 의하여 배향방향이 결정되기 때문에, 그 방향의 패턴이 필요하면 2개의 mask를 사용되는 공정이 필요하다. 하지만, 상술한 광반응성 중합체 및 이를 포함하는 배향막은 일단 편광을 조사한 후에도 다른 방향의 편광에 의하여 배향 방향이 다시 변할 수 있으므로, 하나의 mask 공정으로 원하는 배향막을 구현할 수 있다. 결과적으로, 상기 고리형 올레핀 화합물은 우수한 액정 배향성 및 배향속도를 나타내면서도 편광방향에 따른 배향방향의 변화가 용이하여 다양한 배향막에 적용 가능한 광반응성 중합체의 제공을 가능케 한다.한편, 상기 고리형 올레핀 화합물에 있어서, 상기 R1 내지 R4 등에 치환될 수 있는 극성 작용기, 즉, 산소, 질소, 인, 황, 실리콘, 및 보론 중에서 선택된 적어도 하나 이상을 포함하는 극성 작용기는 이하에 나열된 작용기들로 이루어진 군에서 선택될 수 있다. 다만, 이외에도 산소, 질소, 인, 황, 실리콘 또는 보론 중에서 선택된 하나 이상을 포함하는 다양한 극성 작용기로 될 수 있다:, , , , , ,  , ,  , ,  ,  , , ,  , , , , , ,  ,  , , , , , , , , , , , , , ,  , , , , , , , , , , , ,  , , , , , , , , , , , , , , , , , , , , , , , , , , , , , , , , , , , , , , , , , , , , , , , , , , , 상기 극성 작용기에서,m은 각각 독립적으로 1 내지 10의 정수이고, L1은 치환 또는 비치환된 탄소수 1 내지 20 의 선형 또는 분지형 알킬렌; 치환 또는 비치환된 탄소수 2 내지 20의 선형 또는 분지형 알케닐렌; 치환 또는 비치환된 탄소수 2 내지 20의 선형 또는 분지형 알키닐렌; 치환 또는 비치환된 탄소수 3 내지 12의 시클로알킬렌; 치환 또는 비치환된 탄소수 6 내지 40의 아릴렌; 치환 또는 비치환된 탄소수 1 내지 20의 카보닐옥실렌; 또는 치환 또는 비치환된 탄소수 1 내지 20의 알콕실렌이고,L2, L3 및 L4는 각각 독립적으로, 수소; 할로겐; 치환 또는 비치환된 탄소수 1 내지 20의 선형 또는 분지형 알킬; 치환 또는 비치환된 탄소수 2 내지 20의 선형 또는 분지형 알케닐; 치환 또는 비치환된 탄소수 2 내지 20의 선형 또는 분지형 알키닐; 치환 또는 비치환된 탄소수 3 내지 12의 시클로알킬; 치환 또는 비치환된 탄소수 6 내지 40의 아릴; 치환 또는 비치환된 탄소수 1 내지 20의 알콕시; 및 치환 또는 비치환된 탄소수 1 내지 20의 카보닐옥시로 이루어진 군에서 선택된다.또한, 상기 고리형 올레핀 화합물에 있어서, 상기 치환 또는 비치환된 탄소수 6 내지 40의 아릴; 또는 14족, 15족 또는 16족의 헤테로 원소를 포함하는 탄소수 6 내지 40의 헤테로 아릴은 이하에 나열된 작용기로 이루어진 군에서 선택될 수 있으며, 이외에도 다양한 아릴 또는 헤테로 아릴로 될 수 있다:, , , , , , ,  , , ,  , , , , , 상기 작용기에서, E1 내지 E9는 서로 동일하거나 상이하고, 각각 독립적으로 수소, 치환 또는 비치환된 탄소수 1 내지 20의 선형 또는 분지형 알킬, 치환 또는 비치환된 탄소수 1 내지 20의 알콕시, 치환 또는 비치환된 탄소수 6 내지 30의 아릴옥시, 및 치환 또는 비치환된 탄소수 6 내지 40의 아릴로 이루어진 군에서 선택된다.한편, 상술한 고리형 올레핀 화합물의 구조에서, 각 치환기의 정의를 구체적으로 살펴보면 다음과 같다:먼저, "알킬"은 1 내지 20개, 바람직하게는 1 내지 10개, 보다 바람직하게는 1 내지 6개의 탄소 원자의 선형 또는 분지형 포화 1가 탄화수소 부위를 의미한다. 알킬기는 비치환된 것뿐 아니라 후술하는 일정한 치환기에 의해 더욱 치환된 것도 포괄하여 지칭할 수 있다. 알킬기의 예로서 메틸, 에틸, 프로필, 2-프로필, n-부틸, 이소-부틸, tert-부틸, 펜틸, 헥실, 도데실, 플루오로메틸, 디플루오로메틸, 트리플루오로메틸, 클로로메틸, 디클로로메틸, 트리클로로메틸, 요오도메틸, 브로모메틸 등을 들 수 있다."알케닐"은 1 이상의 탄소-탄소 이중 결합을 포함하는 2 내지 20개, 바람직하게는 2 내지 10개, 보다 바람직하게는 2 내지 6개의 탄소 원자의 선형 또는 분지형 1가 탄화수소 부위를 의미한다. 알케닐기는 탄소-탄소 이중 결합을 포함하는 탄소 원자를 통해 또는 포화된 탄소 원자를 통해 결합될 수 있다. 알케닐기는 비치환된 것뿐 아니라 후술하는 일정한 치환기에 의해 더욱 치환된 것도 포괄하여 지칭할 수 있다. 알케닐기의 예로서 에테닐, 1-프로페닐, 2-프로페닐, 2-부테닐, 3-부테닐, 펜테닐, 5-헥세닐, 도데세닐 등을 들 수 있다."시클로알킬"은 3 내지 12개의 고리 탄소의 포화된 또는 불포화된 비방향족 1가 모노시클릭, 바이시클릭 또는 트리시클릭 탄화수소 부위를 의미하며, 후술하는 일정한 치환기에 의해 더욱 치환된 것도 포괄하여 지칭할 수 있다. 예컨대, 시클로프로필, 시클로부틸, 시클로펜틸, 시클로펜테닐, 시클로헥실, 시클로헥세닐, 시클로헵틸, 시클로옥틸, 데카하이드로나프탈레닐, 아다만틸, 노르보닐 (즉, 바이시클로 [2,2,1] 헵트-5-에닐) 등을 들 수 있다."아릴"은 6 내지 40개, 바람직하게는 6 내지 12개의 고리 원자를 가지는 1가 모노시클릭, 바이시클릭 또는 트리시클릭 방향족 탄화수소 부위를 의미하며, 후술하는 일정한 치환기에 의해 더욱 치환된 것도 포괄하여 지칭할 수 있다. 아릴기의 예로서 페닐, 나프탈레닐 및 플루오레닐 등을 들 수 있다."알콕시아릴"은 상기 정의된 아릴기의 수소원자 1개 이상이 알콕시기로 치환되어 있는 것을 의미한다. 알콕시아릴기의 예로서 메톡시페닐, 에톡시페닐, 프로폭시페닐, 부톡시페닐, 펜톡시페닐, 헥톡시페닐, 헵톡시, 옥톡시, 나녹시, 메톡시바이페닐, 메톡시나프탈레닐, 메톡시플루오레닐 혹은 메톡시안트라세닐 등을 들 수 있다."아르알킬"은 상기 정의된 알킬기의 수소원자가 1개 이상이 아릴기로 치환되어 있는 것을 의미하며, 후술하는 일정한 치환기에 의해 더욱 치환된 것도 포괄하여 지칭할 수 있다. 예를 들면, 벤질, 벤즈하이드릴 및 트리틸 등을 들 수 있다."알키닐"은 1 이상의 탄소-탄소 삼중 결합을 포함하는 2 내지 20개의 탄소 원자, 바람직하게는 2 내지 10개, 보다 바람직하게는 2개 내지 6개의 선형 또는 분지형의 1가 탄화수소 부위를 의미한다. 알키닐기는 탄소-탄소 삼중 결합을 포함하는 탄소 원자를 통해 또는 포화된 탄소 원자를 통해 결합될 수 있다. 알키닐기는 후술하는 일정한 치환기에 의해 더욱 치환된 것도 포괄하여 지칭할 수 있다. 예를 들면, 에티닐 및 프로피닐 등을 들 수 있다."알킬렌"은 1 내지 20개, 바람직하게는 1 내지 10개, 보다 바람직하게는 1 내지 6개의 탄소 원자의 선형 또는 분지형의 포화된 2가 탄화수소 부위를 의미한다. 알킬렌기는 후술하는 일정한 치환기에 의해 더욱 치환된 것도 포괄하여 지칭할 수 있다. 알킬렌기의 예로서 메틸렌, 에틸렌, 프로필렌, 부틸렌, 헥실렌 등을 들 수 있다. "알케닐렌"은 1 이상의 탄소-탄소 이중 결합을 포함하는 2 내지 20개, 바람직하게는 2 내지 10개, 보다 바람직하게는 2 내지 6개의 탄소 원자의 선형 또는 분지형의 2가 탄화수소 부위를 의미한다. 알케닐렌기는 탄소-탄소 이중 결합을 포함하는 탄소 원자를 통해 및/또는 포화된 탄소 원자를 통해 결합될 수 있다. 알케닐렌기는 후술하는 일정한 치환기에 의해 더욱 치환된 것도 포괄하여 지칭할 수 있다."시클로알킬렌"은 3 내지 12개의 고리 탄소의 포화된 또는 불포화된 비방향족 2가 모노시클릭, 바이시클릭 또는 트리시클릭 탄화수소 부위를 의미하며, 후술하는 일정한 치환기에 의해 더욱 치환된 것도 포괄하여 지칭할 수 있다. 예컨대, 시클로프로필렌, 시클로부틸렌 등을 들 수 있다."아릴렌"은 6 내지 20개, 바람직하게는 6 내지 12개의 고리 원자를 가지는 2가 모노시클릭, 바이시클릭 또는 트리시클릭 방향족 탄화수소 부위를 의미하며, 후술하는 일정한 치환기에 의해 더욱 치환된 것도 포괄하여 지칭할 수 있다. 방향족 부분은 탄소 원자만을 포함한다. 아릴렌기의 예로서 페닐렌 등을 들 수 있다."아르알킬렌"은 상기 정의된 알킬기의 수소원자가 1개 이상이 아릴기로 치환되어 있는 2가 부위를 의미하며, 후술하는 일정한 치환기에 의해 더욱 치환된 것도 포괄하여 지칭할 수 있다. 예를 들면, 벤질렌 등을 들 수 있다."알키닐렌"은 1 이상의 탄소-탄소 삼중 결합을 포함하는 2 내지 20개의 탄소 원자, 바람직하게는 2 내지 10개, 보다 바람직하게는 2개 내지 6개의 선형 또는 분지형의 2가 탄화수소 부위를 의미한다. 알키닐렌기는 탄소-탄소 삼중 결합을 포함하는 탄소 원자를 통해 또는 포화된 탄소 원자를 통해 결합될 수 있다. 알키닐렌기는 후술하는 일정한 치환기에 의해 더욱 치환된 것도 포괄하여 지칭할 수 있다. 예를 들면, 에티닐렌 또는 프로피닐렌 등을 들 수 있다.이상에서 설명한 치환기가 "치환 또는 비치환"되었다 함은 이들 각 치환기 자체뿐 아니라, 일정한 치환기에 의해 더욱 치환된 것도 포괄됨을 의미한다. 본 명세서에서, 특별히 다른 정의가 없는 한, 각 치환기에 더욱 치환될 수 있는 치환기의 예로는, 할로겐, 알킬, 알케닐, 알키닐, 할로알킬, 할로알케닐, 할로알키닐, 아릴, 할로아릴, 아르알킬, 할로아르알킬, 알콕시, 할로알콕시, 카보닐옥시, 할로카보닐옥시, 아릴옥시, 할로아릴옥시, 실릴, 실록시 또는 이미 상술한 바와 같은 "산소, 질소, 인, 황, 실리콘 또는 보론을 포함하는 극성 작용기" 등을 들 수 있다. 상술한 고리형 올레핀 화합물은 고리형 올레핀, 예를 들어, 노보넨계 화합물에 소정의 치환기, 보다 구체적으로 화학식 2의 광반응기 등을 도입하는 통상적인 방법에 따라 제조될 수 있다. 예를 들어, 노보넨 메탄올 등의 노보넨 (알킬)올과, 화학식 2의 광반응기를 갖는 카르복시산 화합물 등을 축합 반응시켜 상기 고리형 올레핀 화합물을 제조할 수 있다. 이 밖에도 화학식 2의 광반응기의 구조 및 종류에 따라 다양한 방법으로 상기 광반응기를 도입하여 상술한 고리형 올레핀 화합물을 제조할 수 있다.광반응성 중합체한편, 본 발명의 다른 구현 예에 따르면, 하기 화학식 3a 또는 화학식 3b의 반복 단위를 포함하는 광반응성 중합체가 제공된다:[화학식 3a]					[화학식 3b]상기 화학식 3a 및 3b에서, n은 각각 독립적으로 50 내지 5,000 이고, p, R1, R2, R3, 및 R4는 상기 화학식 1에서 정의된 바와 같다.상기 광반응성 중합체는 상술한 고리형 올레핀 화합물로부터 유도된 반복 단위를 포함하는 것이다. 특히, 상기 광반응성 중합체의 반복 단위에는 적어도 하나의 전자 끌개 그룹(electron withdrawing group)이 결합되어 있는 광반응기가 포함되어 있어, 배향막 내의 조성 비탈이 유도될 수 있어 보다 향상된 배향성을 갖는 배향막의 제공을 가능케 한다.또한, 상기 광반응성 중합체에 포함된 광반응기의 말단은 벌키한 아르알킬 구조를 가져 광반응기들 사이에 큰 자유공간이 확보될 수 있다. 이 때문에, 상기 광반응성 중합체에서는, 광반응기들이 크게 확보된 자유공간 내에서 상대적으로 자유롭게 이동(유동) 또는 반응할 수 있다. 따라서, 상기 광반응성 중합체는 보다 우수한 광반응성, 배향속도 및 광배향성을 나타낼 수 있다. 또, 상기 광반응성 중합체는 편광 방향의 변화에 따라 광반응기들이 상대적으로 자유롭게 배향 방향을 바꿀 수 있다. 그러므로, 편광방향에 따른 배향방향의 변화가 보다 원활히 일어날 수 있고, 패턴화된 리타더, 패턴화된 cell 배향막 등에 바람직하게 적용될 수 있다. 또, 상기 광반응성 중합체는 화학식 3a 또는 3b의 노보넨계 반복 단위를 주된 반복 단위로 포함한다. 이러한 노보넨계 반복 단위는 구조적으로 단단하고, 이를 포함하는 광반응성 중합체는 유리 전이 온도(Tg)가 약 300℃ 이상, 바람직하게는 약 300 내지 350℃로 비교적 높기 때문에, 기존에 알려진 광반응성 중합체 등에 비해 우수한 열적 안정성을 나타낼 수 있다.상기 광반응성 중합체에 결합된 각 치환기의 정의에 대해서는 화학식 1의 고리형 올레핀 화합물의 정의에서 설명한 내용으로 갈음한다.그리고, 상기 광반응성 중합체는 상기 화학식 3a 또는 화학식 3b의 반복 단위로 이루어진 군에서 선택된 1종 이상의 반복 단위만을 포함할 수도 있지만, 다른 종류의 반복 단위를 추가로 함께 포함하는 공중합체로 될 수 있다. 이러한 반복 단위의 예로는, 신나메이트계, 찰콘계 또는 아조계의 광반응기(예를 들어, 벌키한 아르알킬 구조가 말단에 도입되지 않은 일반적인 광반응기)가 결합되거나, 결합되지 않은 임의의 올레핀계 반복 단위; 아크릴레이트계 반복 단위; 또는 고리형 올레핀계 반복 단위일 수 있다. 이러한 반복 단위의 예들은 대한민국 특허 공개 공보 제 2010-0021751 호 등에 개시되어 있다.다만, 상기 화학식 3a 또는 화학식 3b에 따른 우수한 배향성 및 배향 속도 등의 제반 특성이 저해되지 않도록, 상기 광반응성 중합체는 약 50몰% 이상, 구체적으로 약 50 내지 100몰%, 바람직하게는 약 70몰% 이상의 함량으로 상기 화학식 3a 또는 화학식 3b의 반복 단위를 포함할 수 있다.또한, 상기 광반응성 중합체를 이루는 화학식 3a 또는 화학식 3b의 반복 단위는 약 50 내지 5,000의 중합도, 바람직하게는 약 100 내지 4,000의 중합도, 보다 바람직하게는 약 1,000 내지 3,000의 중합도를 가질 수 있다. 그리고, 상기 광반응성 중합체는 10,000 내지 1,000,000, 바람직하게는 20,000 내지 500,000의 중량 평균 분자량을 가질 수 있다. 이에 따라, 상기 광반응성 중합체가 배향막 형성을 위한 코팅 조성물에 적절하게 포함되어 우수한 코팅성을 나타낼 수 있으면서도, 이로부터 형성된 배향막이 우수한 액정 배향성 등을 나타낼 수 있다. 상술한 광반응성 중합체는 약 150 내지 450nm의 파장을 갖는 편광의 노광 하에 광반응성을 나타낼 수 있으며, 예를 들어, 약 200 내지 400nm의 파장, 보다 구체적으로, 약 250 내지 350nm의 파장을 갖는 UV 영역의 편광의 노광 하에 우수한 광반응성 및 배향성 등을 나타낼 수 있다. 광반응성 중합체의 제조 방법한편, 본 발명의 또 다른 구현 예에 따르면, 상기 광반응성 중합체의 제조 방법이 제공된다.이러한 제조 방법의 일 실시예는, 10족의 전이금속을 포함하는 전촉매 및 조촉매를 포함하는 촉매 조성물의 존재 하에, 하기 화학식 1로 표시되는 고리형 올레핀 화합물을 부가 중합하여 화학식 3a의 반복 단위를 형성하는 단계를 포함한다:[화학식 1]상기 화학식 1에서, p, R1, R2, R3, 및 R4는 상기 화학식 1에서 정의된 바와 같다.이때, 상기 중합 반응은 10℃ 내지 200℃의 온도에서 진행될 수 있다. 상기 반응 온도가 10 ℃ 보다 작은 경우 중합 활성이 낮아질 수 있고, 200 ℃ 보다 큰 경우 촉매가 분해될 수 있어 바람직하지 않다.또한, 상기 조촉매는 상기 전촉매의 금속과 약하게 배위 결합할 수 있는 루이스 염기를 제공하는 제 1 조촉매; 및 15족 전자주개 리간드를 포함하는 화합물을 제공하는 제 2 조촉매로 이루어진 군에서 선택되는 1종 이상을 포함할 수 있다. 바람직하게는, 상기 조촉매는 상기 루이스 염기를 제공하는 제 1 조촉매, 및 선택적으로 중성의 15족 전자주개 리간드를 포함하는 화합물 제 2 조촉매를 포함하는 촉매 혼합물로 될 수 있다.이때, 상기 촉매 혼합물은 상기 전촉매 1 몰에 대해 상기 제 1 조촉매를 1 내지 1,000 몰로 포함할 수 있고, 상기 제 2 조촉매를 1 내지 1,000 몰로 포함할 수 있다. 제 1 조촉매 또는 제 2 조촉매의 함량이 지나치게 작은 경우 촉매 활성화가 제대로 이루어지지 않을 수 있고, 반대로 지나치게 커지는 경우 오히려 촉매 활성이 낮아질 수 있다. 그리고, 상기 10족 전이금속을 포함하는 전촉매로는 루이스 염기를 제공하는 제 1 조촉매에 의해 쉽게 분리되어 중심 전이금속이 촉매 활성종으로 바뀔 수 있도록, 루이스 산-염기 반응에 쉽게 참여하여 중심 금속에서 떨어져 나가는 루이스 염기 작용기를 가지고 있는 화합물을 사용할 수 있다. 예컨대 [(Allyl)Pd(Cl)]2(Allylpalladiumchloride dimer), (CH3CO2)2Pd [Palladium(Ⅱ)acetate], [CH3COCH=C(O-)CH3]2Pd [Palladium(Ⅱ)acetylacetonate], NiBr(NP(CH3)3)4, [PdCl(NB)O(CH3)]2 등이 있다.또한, 상기 전촉매의 금속과 약하게 배위 결합할 수 있는 루이스 염기를 제공하는 제 1 조촉매로는 루이스 염기와 쉽게 반응하여 전이금속의 빈자리를 만들며, 또한 이와 같이 생성된 전이금속을 안정화시키기 위하여 전이금속 화합물과 약하게 배위 결합하는 화합물 혹은 이를 제공하는 화합물이 사용될 수 있다. 예컨대, B(C6F5)3와 같은 보레인 또는 디메틸아닐리늄 테트라키스펜타플루오로페닐 보레이트(dimethylanilinium tetrakis(pentafluorophenyl)borate)와 같은 보레이트, 메틸알루미녹산(MAO) 또는 Al(C2H5)3와 같은 알킬알루미늄, 혹은 AgSbF6와 같은 전이금속 할라이드 등이 있다.그리고, 상기 중성의 15족 전자주개 리간드를 포함하는 화합물을 제공하는 제 2 조촉매로는 알킬 포스핀, 시클로알킬 포스핀 또는 페닐 포스핀 등을 사용할 수 있다. 또한, 상기 제 1 조촉매와 제 2 조촉매를 별도로 사용할 수도 있지만, 이들 2 가지 조촉매를 하나의 염으로 만들어 촉매를 활성화시키는 화합물로서 사용할 수도 있다. 예컨대, 알킬 포스핀과 보레인 또는 보레이트 화합물을 이온결합시켜 만든 화합물이나 등이 사용될 수 있다.상술한 방법을 통해 화학식 3a의 반복 단위 및 이를 포함하는 일 구현 예의 광반응성 중합체가 제조될 수 있다. 부가하여, 상기 광반응성 중합체가 올레핀계 반복 단위, 고리형 올레핀계 반복 단위 또는 아크릴레이트계 반복 단위 등을 더 포함하는 경우, 각 반복 단위의 통상적 제조 방법으로 이들 반복 단위를 형성하고, 상술한 방법으로 제조된 화학식 3a의 반복 단위와 공중합하여 상기 광반응성 중합체를 얻을 수 있다. 한편, 상기 화학식 3b의 반복 단위를 포함하는 광반응성 중합체는 상기 제조 방법과 다른 실시예에 따라 제조될 수 있다. 이러한 다른 실시예의 제조 방법은, 4족, 6족, 또는 8족의 전이금속을 포함하는 전촉매 및 조촉매를 포함하는 촉매 조성물의 존재 하에, 상기 화학식 1로 표시되는 고리형 올레핀 화합물을 개환 중합하여 화학식 3b의 반복 단위를 형성하는 단계를 포함한다.선택 가능한 다른 방법으로서, 상기 화학식 3b의 반복 단위를 포함하는 광반응성 중합체는, 상기 4족, 6족, 또는 8족의 전이금속을 포함하는 전촉매 및 조촉매를 포함하는 촉매 조성물의 존재 하에, 노보넨 메탄올 등의 노보넨 (알킬)올을 단량체로서 개환 중합하여 5각 환을 갖는 개환 중합체를 형성하고 나서, 이러한 개환 중합체에 광반응기를 도입하여 제조될 수도 있다. 이때, 상기 광반응기의 도입은 상기 개환 중합체를 화학식 2에 대응하는 광반응기를 갖는 카르복시산 화합물 또는 아실 클로라이드 화합물과 축합 반응시키는 반응으로 진행될 수 있다. 상기 개환 중합 단계에서는 상기 화학식 1 등의 모노머에 포함된 노보넨 고리 중의 이중 결합에 수소가 첨가되면 개환이 진행될 수 있고, 이와 함께 중합이 진행되어 상기 화학식 3b 등의 반복 단위 및 이를 포함하는 광반응성 중합체가 제조될 수 있다. 혹은 중합 및 개환이 순차적으로 진행되어 상기 광반응성 중합체가 제조될 수도 있다. 상기 개환 중합은 4족(예컨대, Ti, Zr, Hf), 6족(예컨대, Mo, W), 또는 8족(예컨대, Ru, Os)의 전이금속을 포함하는 전촉매, 상기 전촉매의 금속과 약하게 배위 결합할 수 있는 루이스 염기를 제공하는 조촉매 및 선택적으로 상기 전촉매 금속의 활성을 증진시킬 수 있는 중성의 15족 및 16족의 활성화제(activator) 등으로 이루어지는 촉매 혼합물 존재 하에, 진행할 수 있다. 또, 이러한 촉매 혼합물의 존재 하에, 분자량 크기를 조절할 수 있는 1-알켄, 2-알켄 등 선형 알켄(linear alkene)을 모노머 대비 1 내지 100 mol%로 첨가하여, 10 ℃ 내지 200 ℃의 온도에서 중합을 진행할 수 있다. 그리고, 4족(예컨대, Ti, Zr) 혹은 8족 내지 10족(예컨대, Ru, Ni, Pd)의 전이금속을 포함하는 촉매를 모노머 대비 1 내지 30중량% 를 첨가하여 10 ℃ 내지 250 ℃의 온도에서 노보넨 고리 중의 이중 결합에 수소 첨가하는 반응을 진행할 수 있다. 상기 반응 온도가 지나치게 낮은 경우 중합 활성이 낮아지는 문제가 생기고, 지나치게 높은 경우 촉매가 분해 되는 문제가 생겨 바람직하지 않다. 또, 상기 수소첨가 반응 온도가 지나치게 낮은 경우 수소첨가 반응의 활성이 낮아지는 문제가 생기고, 지나치게 높은 경우 촉매가 분해 되는 문제가 생겨 바람직하지 않다.상기 촉매 혼합물은 4족(예컨대, Ti, Zr, Hf), 6족(예컨대, Mo, W), 또는 8족(예컨대, Ru, Os)의 전이금속을 포함하는 전촉매 1 몰에 대해 상기 전촉매의 금속과 약하게 배위 결합할 수 있는 루이스 염기를 제공하는 조촉매를 1 내지 100,000 몰, 및 선택적으로 전촉매 금속의 활성을 증진시킬 수 있는 중성의 15족 및 16족의 원소를 포함하는 활성화제(activator)를 전촉매 1 몰에 대해 1 내지 100몰을 포함한다. 상기 조촉매의 함량이 1 몰 보다 작은 경우 촉매 활성화가 이루어지지 않는 문제가 있고, 100,000 몰 보다 큰 경우 촉매 활성이 낮아지는 문제가 있어 바람직하지 않다. 상기 활성화제는 전촉매의 종류에 따라 필요하지 않을 수 있다. 활성화제의 함량이 1 몰보다 작은 경우 촉매 활성화가 이루어지지 않는 문제가 있고, 100몰 보다 큰 경우 분자량이 낮아지는 문제가 있어 바람직하지 않다. 수소 첨가반응에 사용되는 4족(예컨대, Ti, Zr) 혹은 8족 내지 10족(예컨대, Ru, Ni, Pd)의 전이금속을 포함하는 촉매의 함량이 모노머 대비 1 중량%보다 작을 경우 수소첨가가 잘 이루어지지 않는 문제가 있고 30 중량%보다 큰 경우 폴리머가 변색되는 문제가 있어 바람직하지 않다. 상기 4족(예컨대, Ti, Zr, Hf), 6족(예컨대, Mo, W), 또는 8족(예컨대, Ru, Os)의 전이금속을 포함하는 전촉매는 루이스 산을 제공하는 조촉매에 의해 쉽게 떨어져서 중심 전이금속이 촉매 활성종으로 바뀔 수 있도록, 루이스 산-염기 반응에 쉽게 참여하여 중심 금속에서 떨어져 나가는 작용기를 가지고 있는 TiCl4, WCl6, MoCl5, RuCl3, ZrCl4 등과 같은 전이금속 화합물을 지칭할 수 있다. 또한, 상기 전촉매의 금속과 약하게 배위 결합할 수 있는 루이스 염기를 제공하는 조촉매는 B(C6F5)3과 같은 보레인 또는 보레이트, 메틸알루미녹산(MAO) 또는 Al(C2H5)3, Al(CH3)Cl2와 같은 알킬알루미늄, 알킬알루미늄할라이드, 알루미늄할라이드를 이용할 수 있다. 혹은 알루미늄 대신에 리튬(lithium), 마그네슘(magnesium), 게르마늄(germanium), 납, 아연, 주석, 규소 등의 치환체를 이용할 수 있다. 이와 같이 루이스 염기와 쉽게 반응하여 전이금속의 빈자리를 만들며 또한 이와 같이 생성된 전이금속을 안정화시키기 위하여 전이금속 화합물과 약하게 배위 결합하는 화합물 혹은 이를 제공하는 화합물이다.중합의 활성화제를 첨가할 수 있지만, 전촉매의 종류에 따라서는 필요하지 않을 수도 있다. 상기 전촉매 금속의 활성을 증진시킬 수 있는 중성의 15족 및 16족의 원소를 포함하는 활성화제(activator)는 물, 메탄올, 에탄올, 이소프로필 알코올, 벤질알코올, 페몰, 에틸메르캅탄(ethyl mercaptan), 2-클로로에탄올, 트리메틸아민, 트리에틸아민, 피리딘(pyridine), 에틸렌 옥사이드(ethylene oxide), 벤조일 퍼록사이드(benzoyl peroxide), t-부틸 퍼록사이드(t-butyl peroxide) 등이 있다. 수소 첨가반응에 사용되는 4족(예컨대, Ti, Zr) 혹은 8족 내지 10족(예컨대, Ru, Ni, Pd)의 전이금속을 포함하는 촉매는 용매와 즉시 섞일 수 있는 균일(homogeneous)한 형태이거나, 상기 금속 촉매 착화합물을 미립자 지지체 상에 담지시킨 것이 있다. 상기 미립자 지지체는 실리카, 티타니아, 실리카/크로미아, 실리카/크로미아/티타니아, 실리카/알루미나, 알루미늄 포스페이트겔, 실란화된 실리카, 실리카 히드로겔, 몬트모릴로로나이트 클레이 또는 제올라이트인 것이 바람직하다.상술한 방법을 통해 화학식 3b의 반복 단위 및 이를 포함하는 일 구현 예의 광반응성 중합체가 제조될 수 있다. 또, 상기 광반응성 중합체가 올레핀계 반복 단위, 고리형 올레핀계 반복 단위 또는 아크릴레이트계 반복 단위 등을 더 포함하는 경우에도, 각 반복 단위의 통상적 제조 방법으로 이들 반복 단위를 형성하고, 상술한 방법으로 제조된 화학식 3b의 반복 단위와 공중합하여 상기 광반응성 중합체를 얻을 수 있다. 배향막, 액정 위상차 필름 및 표시 소자한편, 본 발명의 또 다른 구현 예에 따르면, 상술한 광반응성 중합체를 포함하는 배향막이 제공된다. 이러한 배향막에는 박막의 형태뿐 아니라 필름 형태의 배향 필름 또한 포괄될 수 있다. 발명의 또 다른 구현 예에 따르면, 이러한 배향막과, 상기 배향막 상의 액정층을 포함하는 액정 위상차 필름이 제공된다.이러한 배향막 및 액정 위상차 필름은 상술한 광반응성 중합체를 광배향 중합체로 포함하는 것을 제외하고는, 당업계에서 알려진 구성 성분 및 제조 방법을 이용하여 제조할 수 있다.예를 들어, 상기 배향막은 상기 광반응성 중합체, 바인더 수지 및 광개시제를 혼합하고 유기 용매에 용해시켜 코팅 조성물을 얻은 후, 이러한 코팅 조성물을 기재 상에 코팅하고 UV 경화를 진행하여 형성될 수 있다. 이때, 상기 바인더 수지로는 아크릴레이트계 수지가 사용될 수 있으며, 보다 구체적으로, 펜타에리트리톨 트리아크릴레이트, 디펜타에리트리톨 헥사아크릴레이트, 트리메틸올프로판 트리아크릴레이트, 트리스(2-아크릴로일옥시에틸) 이소시아누레이트 등을 사용할 수 있다. 또, 상기 광개시제로는 배향막에 사용 가능한 것으로 알려진 통상적인 광개시제가 별다른 제한없이 사용될 수 있으며, 예를 들어, 상품명 Irgacure 907, 819로 알려진 광개시제가 사용될 수 있다.그리고, 상기 유기 용매로는 톨루엔, 아니솔, 클로로벤젠, 디클로로에탄, 시클로헥산, 시클로펜탄, 프로필렌글리콜 메틸에테르 아세테이트 등이 사용될 수 있다. 상술한 광반응성 중합체는 다양한 유기 용매에 대해 우수한 용해도를 나타내므로, 이외에도 다양한 유기 용매가 별다른 제한없이 사용될 수 있다. 상기 코팅 조성물에서, 상기 광반응성 중합체, 바인더 수지 및 광개시제를 포함하는 고형분 농도는 1 내지 15 중량%로 될 수 있고, 상기 배향막을 필름 형태로 캐스팅하기 위해서는 10 내지 15 중량%가 바람직하며, 박막 형태로 형성하기 위해서는 1 내지 5 중량%가 바람직하다.이렇게 형성된 배향막은, 예를 들어, 도 1에 도시된 바와 같이, 기재 상에 형성될 수 있고, 액정의 아래에 형성되어 이를 배향시키는 작용을 할 수 있다. 이때, 상기 기재로는 고리형 중합체를 포함하는 기재, 아크릴 중합체를 포함하는 기재 또는 셀룰로오스 중합체를 포함하는 기재 등이 사용될 수 있다. 그리고, 상기 코팅 조성물을 바코팅, 스핀 코팅, 블레이드 코팅 등의 다양한 방법으로 기재 상에 코팅한 후 UV 경화하여 배향막을 형성할 수 있다.상기 UV 경화에 의해 광배향이 일어날 수 있는데, 이러한 단계에서는 파장 범위가 약 150 내지 450 ㎚ 영역의 편광된 UV를 조사하여 배향 처리를 할 수 있다. 이때, 노광의 세기는 약 50 mJ/㎠ 내지 10 J/㎠ 의 에너지, 바람직하게는 약 500 mJ/㎠ 내지 5 J/㎠ 의 에너지로 될 수 있다. 상기 UV로는, i) 석영유리, 소다라임 유리, 소다라임프리 유리 등의 투명 기판 표면에 유전이방성의 물질이 코팅된 기판을 이용한 편광 장치, ii) 미세하게 알루미늄 또는 금속 와이어가 증착된 편광판, 또는 iii) 석영유리의 반사에 의한 브루스터 편광 장치 등을 통과 또는 반사시키는 방법으로 편광 처리된 UV 중에서 선택된 편광 UV를 적용할 수 있다. 상기 UV를 조사할 때의 기판 온도는 상온이 바람직하다. 그러나, 경우에 따라서는 100 ℃ 이하의 온도 범위 내에서 가열된 상태로 UV를 조사할 수도 있다. 상기와 같은 일련의 과정으로 형성되는 최종 도막의 막두께는 30 내지 1000 ㎚인 것이 바람직하다.상술한 방법으로 배향막을 형성하고, 그 위에 액정층을 형성하여, 통상적인 방법에 따라 액정 위상차 필름이 제조될 수 있다. 이러한 배향막은 상기 광반응성 중합체를 포함함에 따라, 액정 분자와의 우수한 상호 작용을 나타낼 수 있고, 이를 통해 효과적인 광배향의 진행이 가능해 진다.상술한 배향막 또는 액정 위상차 필름은 입체 영상을 구현하기 위한 광학 필름 또는 광학 필터에 적용될 수도 있다.일 예로, 발명의 또 다른 구현예에 따르면, 상기 배향막을 포함하는 표시 소자가 제공된다. 이러한 표시 소자는 상기 배향막이 액정의 배향을 위해 포함된 액정 표시 장치나, 상기 배향막이 입체 영상을 구현하기 위한 액정 위상차 필름 등 광학 필름 또는 필터 등에 포함된 입체 영상 표시 장치 등으로 될 수 있다. 다만, 이들 표시 소자의 구성은 상술한 광반응성 중합체 및 배향막을 포함한다는 점을 제외하고는, 통상적인 소자의 구성에 따르므로, 이에 대한 더 이상의 구체적인 설명은 생략하기로 한다.이하, 본 발명의 이해를 돕기 위하여 바람직한 실시예를 제시한다.  그러나 하기의 실시예들은 본 발명을 예시하기 위한 것일 뿐, 본 발명을 이들만으로 한정하는 것은 아니다.[실시예 1 내지 4: 고리형 올레핀 화합물의 합성]도 2에 나타낸 scheme에 따라 아래의 방법으로 고리형 올리핀 화합물을 합성하였다.실시예 1화합물 1-1 ((E)-4-(3-(4-fluorophenoxy)-3-oxoprop-1-en-1-yl)benzoic acid)을 다이클로로메테인에 녹인 후, 염화 싸이오닐을 적가하였다. 반응 용액을 80℃에서 24 시간 동안 교반한 후, 반응 혼합물의 염화 싸이오닐을 감압 하에서 제거하여 화합물 2-1 ((E)-4-fluorophenyl 3-(4-(chlorocarbonyl)phenyl)acrylate)을 얻었다.노보넨 메탄올과 트라이에틸아민을 다이클로로메테인에 녹여 30분 동안 교반시킨 후, 화합물 2-1을 다이클로로메테인에 녹인 용액을 천천히 투입하고, 상온에서 24 시간 동안 교반하였다. 그리고, 에틸아세테이트와 헥산 4:1 조성으로 컬럼 크로마토그래프를 통해 정제하여 약 3.8g의 화합물 3-1 ((1R,2S,4R)-bicyclo[2.2.1]hept-5-en-2-ylmethyl 4-((E)-3-(4-fluorophenoxy)-3-oxoprop-1-en-1-yl)benzoate)을 얻었다.실시예 2화합물 1-1 대신 화합물 1-2 ((E)-4-cyanophenyl 3-(4-(chlorocarbonyl)phenyl)acrylate)를 사용한 것을 제외하고, 실시예 1과 동일한 방법으로 화합물 3-2 ((1R,2S,4R)-bicyclo[2.2.1]hept-5-en-2-ylmethyl 4-((E)-3-(4-cyanophenoxy)-3-oxoprop-1-en-1-yl)benzoate)를 얻었다.실시예 3화합물 1-1 대신 화합물 1-3 ((E)-4-(trifluoromethoxy)phenyl 3-(4-(chlorocarbonyl)phenyl)acrylate)을 사용한 것을 제외하고, 실시예 1과 동일한 방법으로 화합물 3-3 ((1R,2S,4R)-bicyclo[2.2.1]hept-5-en-2-ylmethyl 4-((E)-3-oxo-3-(4-(trifluoromethoxy)phenoxy)prop-1-en-1-yl)benzoate)을 얻었다.실시예 4화합물 1-1 대신 화합물 1-4 ((E)-4-(trifluoromethyl)phenyl 3-(4-(chlorocarbonyl)phenyl)acrylate)를 사용한 것을 제외하고, 실시예 1과 동일한 방법으로 화합물 3-4 ((1R,2S,4R)-bicyclo[2.2.1]hept-5-en-2-ylmethyl 4-((E)-3-oxo-3-(4-(trifluoromethyl)phenoxy)prop-1-en-1-yl)benzoate)를 얻었다.[실시예 5 내지 8: 광반응성 중합체의 제조]상기 실시예 1 내지 4를 통해 합성된 화합물을 사용하여 다음과 같은 방법으로 광반응성 중합체를 제조하였다.실시예 5화합물 3-1 (5g, 0.0127 mol)을 톨루엔 (20 ml)에 녹인 후, 질소 분위기 하에서 30분 동안 교반하였다. 온도를 90℃로 올리고, 여기에 Pd(acetate)2 (0.00019 mg, 0.00033 mol) 및 트리스(사이클로헥실) 하이드로젠 포스피노 테트라키스(펜타플루오로벤즈)보레이트 (0.00163 mg, 0.00067 mol)를 녹인 메틸렌클로라이드(1 ml)를 가하였다. 이를 90℃ 하에서 15 시간 동안 교반하였다. 반응 후, 온도를 상온으로 낮추고, 에탄올을 사용하여 침전을 얻어, 필터 후 진공 오븐에서 건조하여 중합체를 얻었다 (수율=57%, Mw=72000, PDI=3.09).실시예 6화합물 3-1 대신 화합물 3-2 (5g, 0.0125 mol)을 사용한 것을 제외하고, 실시예 5와 동일한 방법으로 중합체를 얻었다 (수율=50%, Mw=65000, PDI=2.8)실시예 7화합물 3-1 대신 화합물 3-3 (5g, 0.0109 mol)을 사용한 것을 제외하고, 실시예 5와 동일한 방법으로 중합체를 얻었다 (수율=41%, Mw=58000, PDI=2.2)실시예 8화합물 3-1 대신 화합물 3-4 (5g, 0.0120 mol)을 사용한 것을 제외하고, 실시예 5와 동일한 방법으로 중합체를 얻었다 (수율=49%, Mw=63000, PDI=2.6)[제조예: 배향막의 제조]제조예 1실시예 5에 따른 광반응성 중합체를 사이클로펜타논에 2 중량%의 농도로 용해시킨 용액을, 두께 약 80 ㎛의 기재(폴리에틸렌 테레프탈레이트, 제조사: SKC, 제품명: SH71) 상에 건조 후 두께 약 1000 Å이 되도록 롤 코팅하였다. 이것을 약 80 ℃의 오븐에서 3 분간 건조하여 용매가 제거된 코팅막을 얻었다. 그리고, 상기 코팅막에 편광된 UV를 5 초간 조사하여 배향막을 얻었다. 이때, 노광에는 200 mW/㎠ 세기의 고압 수은등을 광원으로 하는 Moxtek사의 와이어-그리드(wire-grid) 폴라라이저가 이용되었고, 필름의 진행 방향과 수직하게 편광된 UV가 나오도록 하였다.이와 별도로, UV 중합성 시아노 비페닐 아크릴레이트 95 중량%와 광개시제인 Irgacure 907 (Ciba-Geigy사) 5 중량%를 포함하는 조성물에 톨루엔을 첨가하여 중합 가능한 반응성 액정 용액을 준비하였다 (액정 용액 100 중량부당 액정 함량 약 25 중량부).준비된 액정 용액을, 상기 배향막 위에 건조 후 두께 약 1 ㎛가 되도록 롤 코팅한 후, 이것을 약 80 ℃의 오븐에서 2 분간 건조하여 액정 분자가 배향되도록 하였다. 배향된 액정 필름에 200 mW/㎠ 세기의 고압 수은등을 광원으로 하는 비편광 UV를 조사하여 액정의 배향 상태를 고정시켜 위상차 필름을 얻었다.제조예 2실시예 5의 광반응성 중합체 대신 실시예 6에 따른 광반응성 중합체를 사용한 것을 제외하고, 제조예 1과 동일한 방법으로 위상차 필름을 얻었다.대조예실시예 5의 광반응성 중합체 대신 광반응기에 전자 끌개 그룹이 결합되어 있지 않은 광배향 고분자(Mw 59,000 g/mol, PDI=2.1)를 사용한 것을 제외하고, 제조예 1과 동일한 방법으로 위상차 필름을 얻었다.[시험예]제조예 및 대조예에 따른 각각의 위상차 필름을 수직으로 배치된 두 개의 편광자 사이에서 편광 현미경으로 관찰하여 배향성을 평가하였다. 즉, 두께 80 ㎛의 폴리에틸렌 테레프탈레이트 필름(제조사: SKC, 제품명: SH71)을 기준으로 수직으로 배치된 두 개의 편광자 사이에 상기 위상차 필름을 넣고, 입사된 빛이 편광자와 위상차 필름을 통과하여 어느 정도 투과하는지를 편광 현미경으로 관찰하여 빛샘 정도를 측정하였다. 이때 빛샘 정도에 따라 5 점 만점을 기준으로 평가하였다.그리고, Axoscan (Axomatrix사 제조)을 이용하여 위상차 필름의 정량적인 위상차 값을 측정하였다. 이때 550 nm 파장대의 빛을 이용하여 필름면 방향의 위상차 값을 측정하였다.배향성위상차 값제조예 14점128 nm제조예 24점123 nm대조예2점100 nm상기 표 1을 참조하면, 제조예 1 및 2에 따른 위상차 필름은 입사된 빛의 파장에 상관없이 액정의 배향 방향이 균일하여 우수한 배향성을 나타내었다. 그리고, 제조예 1 및 2의 위상차 필름은 필름 면내 위상차 값이 각각 128 nm 및 123 nm로서 액정에 의한 이방성이 잘 구현됨이 확인되었다.그에 비하여, 대조예의 위상차 필름은 배향성이 상대적으로 낮았고 액정의 배향 방향이 흔들렸으며, 동일한 액정 두께에도 불구하고 위상차 값이 낮아 이방성이 잘 구현되지 않음이 확인되었다.